(57)【要約】【課題】石膏ボード、合板、鉄筋コンクリート、コンクリートブロック、レンガなどの内装壁等の仕上層を形成する原料からなり、特にコテ塗り作業性に優れ、コテ塗り作業のみで熟練を要することなく非常に作業性がよく効率よく色合いを自在に変化させて風合いや質感と手触り等にも良好に仕上げ、仕上り層は、調湿機能、強度粘性に優れて、ひび割れ防止、表部崩、分離や剥離等を防止しその上、抗菌・防かび性能とに優れた好適な建材用組成物を提供する。【解決手段】（１）、消石灰とクレイを含有し、消石灰の配合率を３〜６０ｗ％とし、クレイの配合率を９７〜４０ｗ％としたことを特徴とする建材用組成物。（２）、消石灰として塩を添加しながら焼く塩焼消石灰を用い、クレイとして化学物質が一切含有しないオフホワイトの粉末がベースのアメリカンクレイを用いることを特徴とする前記（１）の建材用組成物。（３）、前記塩焼消石灰と前記アメリカンクレイを配合し、塩釜消石灰の配合率を３〜６０ｗ％とし、アメリカンクレイの配合率を９７〜４０ｗ％にし、塩釜消石灰とアメリカンクレイとの配合物１００ｗ％に水を５０ｗ％添加して混合することを特徴とする前記建材用組成物の製造方法。【特許請求の範囲】
【請求項１】
消石灰とクレイを含有し、消石灰の配合率を３〜６０ｗ％とし、クレイの配合率を９７〜４０ｗ％としたことを特徴とする建材用組成物。
【請求項２】
消石灰として塩を添加しながら焼く塩焼消石灰を用い、クレイとして化学物質が一切含有しないオフホワイトの粉末がベースのアメリカンクレイを用いることを特徴とする請求項１に記載の建材用組成物。
【請求項３】
前記塩焼消石灰と前記アメリカンクレイを配合し、塩焼消石灰の配合率を３〜６０ｗ％とし、アメリカンクレイの配合率を９７〜４０ｗ％にし、塩焼消石灰とアメリカンクレイとの配合物１００ｗ％に水を５０ｗ％添加して混合することを特徴とする前記建材用組成物の製造方法。
【発明の詳細な説明】
【技術分野】
【０００１】  本発明は，石膏ボード、合板、鉄筋コンクリート、コンクリートブロック、レンガなどの内装壁等の仕上層を形成する原料となり、特にコテ塗り作業性に優れ、コテ塗り作業のみで熟練を要することなく非常に作業性がよく効率よく色合いを自在に変化させて風合いや質感と手触り等にも良好に仕上げ、仕上り層は、調湿機能、強度粘性に優れて、ひび割れ防止、表部崩、分離や剥離等を防止しその上、抗菌・防かび性能とに優れた好適な建材用組成物に関するものである。
【背景技術】
【０００２】  明い室内の維持、発塵対策、カビ対策、変色防止、結露防止を目的として、建築物の内装壁は、その建材用組成物として、一般に、漆喰風壁組成物が採用される。
漆喰風壁組成物は、ＪＩＳ−Ａ６９０２「左官用消石灰」が、「上塗り用」として使用していた。
消石灰には、（ＣａＯ＋ＭｇＯ）が６５％以上、炭酸が１５％以下とし、粉末度残量５９０μｍ以上が１％以下、８８μｍ以上が１５％以下と規定し、硬度係数および安定性試験について定めている。
しかし、実際の粒度分布は、メーカー各社の商品によって異なる。消石灰に水を加えてクリームにしたものは、一般に粒度が細かくなると作業性はよくなるものの、含水量が増すために、施工後、収縮にともなうひび割れが発生しやすくなる。【０００３】  これらを防ぐために、糊剤や骨材、繊維などを添加することが行われるが、これらの添加物が多量になると作業性の低下が避けられない。
作業性の改善や漆喰のひび割れ防止するには、弾性樹脂エマルジョンを使用して弾性漆喰を形成する材料や、磨き漆喰風の壁材を与える組成物が挙げられる。
これらの組成物は、消石灰、ドロマイト、炭酸カルシウムなどの無機物や、メチルセルロースなどの有機物の配合と組成を考慮して、最適なものを求めなければならない案雑さを伴う。【０００４】  壁に調湿機能をもたせる試みも、多い。たとえば、比表面積および細孔容積が大きい建材を推奨しているものがあるが、クリームを塗るものではなく、焼成やオートクレーブ処理により固化体を製造する技術である。
塗工するものでは、石灰石にアルカリ金属ハロゲン化物を添加して還元雰囲気で高温焼成し、得られた小塊状還元塩焼生石灰を粉砕した粉末を、無機多孔質材を混合した水で消化してなる石灰クリームがある。また珪藻土を加えて、高透湿性の仕上げ材としたものもある。
消臭・防汚効果を狙ったものには、四価金属のリン酸塩と二価金属の水酸化物や、酸化チタン触媒を混合した仕上げ材がある。ホルムアルデヒドの吸収には、消石灰またはドロマイトプラスターにセピオライト粉末を加えることが提案されている。そのほかには、セメントや左官材料の減水剤として有用であり、しかも抗菌作用をもそなえた物質として、カルシウム−ニトリロトリエタノールが紹介されている。【０００５】  そこで調湿機能、抗菌・防かび性能、及びひび割れ防止機能を有し、しかも作業性を高めるため消石灰の最適な粒度、比表面積および細孔容積を限定した消石灰粉末が開発されている。
この消石灰粉末の特徴は、消石灰粉末の粒度分布が、粉末度残量５９０μｍ以上は１％以下、８８μｍ以上は１５％以下であり、粒径１０μｍ以上の部分が５〜３５％を占め、さらに、３（ｄ５０）≧（ｄ９０）であること。（ここで、「ｄ５０」は重量で累計５０％の粉末の粒度を、「ｄ９０」は同じく９０％の粉末の粒度をそれぞれ意味する。）、比表面積が、２０ｍ２／ｇ以下であること、および３）細孔容積が、全容積は０．１ｃｍ３／ｇ以下であり、直径１００〜４００Åの細孔容積が、０．０８ｃｍ３／ｇ以下であること。
この消石灰粉末に、調湿機能を得るため、カオリナイト粘土鉱物、ハロイサイト粘土鉱物、ケイ酸カルシウム系建材の廃材、活性炭、木炭および竹炭から選んだ１種または２種以上の多孔質材料の粉末を、消石灰１００重量部に対して３０重量部以下の割合で添加する。
また抗菌剤として銀系抗菌剤、ホウ素化合物、ヨウ素化合物、ヒノキチオール、カテキン、キトサン、カプサイシンおよびカルシウムニトリルトリエタノールなどを添加する。
更に防かび剤として、ベンズイミダゾール系防かび剤、Ｎ−ハロアルキルチオ系防かび剤、ニトリル系防かび剤、ピリジン系防かび剤およびＮ−フルオロアルキルチオ系防かび剤などを添加する。
【発明の概要】
【発明が解決しようとする課題】
【０００６】  以上に紹介のように従来の漆喰風壁組成物はいずれも多くの原材料を必要とし、その製造には多大な労力と時間を必要とする煩雑でしかもコストが高く嵩むものであった。
本発明は、この問題を解決するもので、少品種の原材料を用いて簡易な製造と低コスト化を実現し、しかも特にコテ塗り施工作業性に優れ、コテ塗り作業のみで熟練を要することなく非常に作業性がよく効率よく色合いを自在に変化させて風合いや質感と手触り等にも良好に仕上げ、仕上げた壁は、調湿機能、強度粘性に優れて、ひび割れ防止、表部崩、分離や剥離等を防止しその上、抗菌・防かび性能とに優れた好適な建材用組成物を提供するものである。
【課題を解決するための手段】
【０００７】  上記課題を解決する本発明の特徴とする建材用組成物とその製造方法は次の（１）及び（３）の通りである。
（１）、消石灰とクレイを含有し、消石灰の配合率を３〜６０ｗ％とし、クレイの配合率を９７〜４０ｗ％としたことを特徴とする建材用組成物。
（２）、消石灰として塩を添加しながら焼成した塩焼消石灰を用い、クレイとして化学物質が一切含有しないオフホワイトの粉末がベースのアメリカンクレイを用いることを特徴とする前記（１）の建材用組成物。
（３）、前記塩焼消石灰と前記アメリカンクレイを配合し、塩焼消石灰の配合率を３〜６０ｗ％とし、アメリカンクレイの配合率を９７〜４０ｗ％にし、塩焼消石灰とアメリカンクレイとの配合物１００ｗ％に水を５０ｗ％添加して混合することを特徴とする前記建材用組成物の製造方法。
【発明の効果】
【０００８】  本発明の前記建材用組成物とその製造方法は、少品種の原材料を用いて簡易な製造と低コスト化を実現し、しかも特にコテ塗り施工作業性に優れ、コテ塗り作業のみで熟練を要することなく非常に作業性がよく効率よく色合いを自在に変化させて風合いや質感と手触り等にも良好に仕上げ、仕上げた壁は、調湿機能、強度粘性に優れて、ひび割れ防止、表部崩、分離や剥離等を防止しその上、抗菌・防かび性能とに優れ、その上変色がなく、長期に亘って経年劣化を極めて少なくし長寿命化を実現したものである。
【発明を実施するための形態】
【０００９】  本発明を実施するための形態についてその構成と、その構成の定義及び構成にする意義と作用効果等について説明する。
【００１０】  本発明において、消石灰とは、成分構成を水酸化カルシウムＣａ（ＯＨ）２とし、結晶構造が六法晶系の平板またはプリズム状である物を言う。
【００１１】  本発明において、塩焼消石灰とは、適量の塩を添加し、コークス燃料を使用して約１，０００℃で焼成すると石灰石中の炭酸ガスを放出して生石灰ができ、適量の水を添加すると消化反応を起こし消石灰が出来る。フルイ分けして上質で微粒の分を使用すると結晶粒が細かく均一で安定し金属不純物の極小か皆無の消石灰を言い、その成分構成を水酸化カルシウムＣａ（ＯＨ）２とし、結晶構造が六法晶系の平板またはプリズム状である物を言う。
【００１２】  本発明において、クレイとは、成分構成を炭酸カルシウム混入粘土系である物を言う。
【００１３】  本発明において、アメリカンクレイとは、化学物質が一切含有しないオフホワイトの粉末がベースのアメリカンクレイが良く、その成分構成を炭酸カルシウム混入粘土系ある物を言う。
【００１４】１）、本発明の消石灰とクレイを含有する建材用組成物における消石灰の配合意義。
消石灰は、好ましくは適量の塩を添加し、コークス燃料を使用して約１，０００℃で焼成すると石灰石中の炭酸ガスを放出して生石灰ができ、適量の水を添加すると消化反応を起こし消石灰が出来る。フルイ分けして上質で微粒の分を使用することで結晶粒が細かく均一で安定し金属不純物の極小か皆無の塩焼消石灰を、粘結剤および強度向上用と白色程度の色合い調整変化用として用いて、ひび割れ、表部崩、分離や剥離等を防止するもので、十分な粘結性および強度を得るためにはクレイとの配合率を３〜６０ｗ％とする。つまり塩焼消石灰を３ｗ％未満にすると強度が低下し、６０ｗ％を超えると粘結性が低下するとともに、下地に汚れがある場合の汚れ浮現発生による変色の問題、臭気発生と崩れの問題等が惹起し、しかも次に言及のアメリカンクレイの配合効果が十分に得られないので好ましくない。
【００１５】２）、本発明の消石灰とクレイを含有する建材用組成物におけるクレイの配合意義。
クレイは、好ましくは化学物質が一切含有しないオフホワイトの粉末がベースのアメリカンクレイを、色合い調整変化用と、快適な室内湿度に保つ調湿性維持と消臭効果を維持してアルカリ性の為、抗菌・防かび効果を得て、その上変色を防止すると共にと、静電気防止によるよごれ吸着防止効果を得るもので、これらを十分に得るためには塩焼消石灰との配合率を９７〜４０ｗ％とする。
つまりアメリカンクレイの配合率が９７ｗ％を超えると前記塩焼消石灰の作用効果が十分に得られない。またアメリカンクレイの配合率が４０ｗ％を未満になると消石灰の臭いが強くなることや、内装塗り壁材としての機能を低下するので好ましくない。
【００１６】３）、前記建材用組成物の製造方法において、前記塩焼消石灰と前記アメリカンクレイを配合し、塩焼消石灰の配合率を３〜６０ｗ％とし、アメリカンクレイの配合率を９７〜４０ｗ％にし、塩焼消石灰とアメリカンクレイとの配合物１００ｗ％に水を５０ｗ％添加して混合する意義。
前記塩焼消石灰と前記アメリカンクレイとの配合の意義は前述の通りである。
前記塩焼消石灰と前記アメリカンクレイに対する水の配合は、壁施工性を良好に維持するために必要であり、塩焼消石灰とアメリカンクレイとの配合物１００ｗ％に水を５０ｗ％添加して混合することにより、コテ塗り施工作業性を良好にして、その作業性の効率を格段に高め、しかも風合いや質感と手触り等も良好に仕上げ、仕上げた壁は、十分な強度と粘性となるものである。
つまり水の配合を４０ｗ％未満及び６５ｗ％超にするといずれもコテ塗り施工作業性を悪化させて所望厚の壁が得難い。また風合いや質感と手触り等も悪化する。更に十分な強度と粘性が得られない。
また下地の汚れ等の理由から発生する前述の汚れ浮現発生による変色の問題の解決法として、当該下地の表面に事前処理として、アメリカンクレイのみを薄厚施工しておくことが好ましい。
【実施例】
【００１７】  表１に本発明の実地例の具体例を紹介する。
Ｎｏ１〜１２は、好ましい配合例であり、Ｎｏ１３〜１９は比較例である。
表１中、製造時の水の配合率は、アメリカンクレイと塩焼消石灰１００Ｗｔ％に対する配合率Ｗｔ％である。
この表１から明らかなように、Ｎｏ１〜１２の建材用組成物は、いずれも好ましい範囲の含有率であり所期の効果を得た。これに対してＮｏ１３〜１９の比較例は、好ましい範囲を越脱した例であり、いずれも低い効果しか得られなかった。
効果の湿度機能についてであるが、一般に調湿建材の湿度機能とは，室内の湿度が過多の場合は吸湿し，室内空気が乾燥状態にある場合は放湿して室内の湿度調整を行う機能であり、また室内に空気汚染物質を放散しない機能及び空気汚染物質の吸着により室内空気汚染物質を低減化する機能を言う。
そこで本実施例の建材用組成物の調湿機能の評価は、調湿建材の調湿性能評価基準の参考基準として揚げられる吸放湿量評価、調湿力評価、平衡含水率等に準じてこれ等の総合効果を予測し、その程度を、効果大：◎、効果中：○、効果小：△の順位で表示した。
又、効果の強度・粘性の評価は、施工から２年経過後のひび割れ、表部崩、分離や剥離状況で評価した。【００１８】
【表１】
2013189365.tif 000002
【産業上の利用可能性】
【００１９】  本発明の前記建材用組成物とその製造方法は、前述のように、少品種の原材料を用いて簡易な製造と低コスト化を実現し、しかも特にコテ塗り施工作業性に優れ、コテ塗り作業のみで熟練を要することなく非常に作業性の効率がよく、色合いを自在に変化させて、風合いや質感と手触り等も良好に仕上げ、仕上げた壁は、十分な強度・粘性を有して、びひび割れ、表部崩、分離や剥離等を防止し、しかも適正な調湿機能と抗菌・防かび性能を有し、その上変色がなく、長期に亘って経年劣化を極めて少なくし長寿命化を実現したもので、建築業界における内装事業に大いに活用されこの建築産業に貢献すること多大なものがある。